탄소 상 10 중량 % 팔라듐 ( 4 . 0 g ) 의 IMS ( 25 mL ) 중 슬러리 를 ( 3 - 플 루 오로 - 4 - 니트로 - 페닐 ) - 트리 메틸 실란 ( 62 . 0 g , 0 . 29 mol ) 의 IMS ( 250 mL ) 중 용액 에 가하 고 , 반응 혼합물 을 질소 로 5 회 에 이어 수소 로 3 회 흘러 넘치 게 하 였 다 . 다음 , 반응 혼합물 을 3 bar 압력 의 수소 하 에 실온 에서 4 시간 동안 교반 하 였 다 . 반응 혼합물 을 다시 질소 로 정화 한 다음 , 셀라이트 ( Celite ; 등록 상표 ) 패드 를 통해 에틸 아세테이트 로 세척 하 면서 여과 하 였 다 . 여액 을 감압 하 에 농축 하 여 표제 화합물 을 연갈색 오일 로 수득 하 였 다 ( 53 . 0 g , 정량 ) .